(57)【要約】【課題】ペルフルオロアルキル基の炭素数が４以下でありながらも、滑り性、剥離性、撥水性、撥油性などの特性面に優れ、かつアルコール系溶媒、ケトン系溶媒、エステル系溶媒などの非フッ素系溶剤に可溶なシラン化合物を提供する。【解決手段】ペルフルオロエーテル基を有するペルフルオロエーテル含有シラン化合物であって、前記ペルフルオロエーテル基は、炭素数が１〜４の範囲内にある直鎖または分岐鎖状のペルフルオロアルキル基と、前記ペルフルオロアルキル基と酸素を介して結合している炭素数が１〜４の範囲内にある直鎖または分岐鎖状のペルフルオロアルキレン基とからなることを特徴とするペルフルオロエーテル含有シラン化合物。【選択図】なし【特許請求の範囲】
【請求項１】
ペルフルオロエーテル基を有するペルフルオロエーテル含有シラン化合物であって、
前記ペルフルオロエーテル基は、炭素数が１〜４の範囲内にある直鎖または分岐鎖状のペルフルオロアルキル基と、前記ペルフルオロアルキル基と酸素を介して結合している炭素数が１〜４の範囲内にある直鎖または分岐鎖状のペルフルオロアルキレン基とからなることを特徴とするペルフルオロエーテル含有シラン化合物。
【請求項２】
下記の一般式（１）で表される請求項１に記載のペルフルオロエーテル含有シラン化合物。
【化１】
2020083836.tif 000012
ただし、上記の一般式（１）において、Ｒｆ１は、炭素数が１〜４の範囲内にある直鎖または分岐鎖状のペルフルオロアルキル基を表し、Ｒｆ２は、炭素数が１〜４の範囲内にある直鎖または分岐鎖状のペルフルオロアルキレン基を表し、Ｒ１は、水素原子または炭素数が１〜４の範囲内にある直鎖状または分岐鎖状のアルキル基を表し、Ｘは、炭素数が２〜１０の範囲内にある２価の炭化水素基を表し、Ｒ２は、水酸基または炭素数が１〜４の範囲内にあるアルコキシ基を表し、Ｚは、ハロゲン原子を表し、ａは、０〜３の整数を表す。
【請求項３】
前記Ｒｆ１と前記Ｒｆ２の合計炭素数が４〜８の範囲内にある請求項２に記載のペルフルオロエーテル含有シラン化合物。
【請求項４】
前記Ｒｆ１がＣ２Ｆ５基もしくはＣ３Ｆ７基であって、前記Ｒｆ２がＣ２Ｆ４基もしくはＣ３Ｆ６基である請求項２または３に記載のペルフルオロエーテル含有シラン化合物。
【請求項５】
前記Ｒ１がＣ３Ｈ７基である請求項２〜４のうちいずれか１項に記載のペルフルオロエーテル含有シラン化合物。
【発明の詳細な説明】
【技術分野】
【０００１】
本発明は、ペルフルオロエーテル含有シラン化合物に関する。
【背景技術】
【０００２】
従来から、有機材料と無機材料の界面においてその接着性を改善するため、種々のシラン化合物がシランカップリング剤として使用されている。また、シランカップリング剤は、有機材料あるいは無機材料の表面処理剤としても利用されており、材料表面に種々の機能を付与することができることが知られている。
【０００３】
その中でも、ペルフルオロアルキル基を有するシランカップリング剤は、滑り性、剥離性、撥水性、撥油性などの付与剤として様々な分野で使用され、特に、炭素数が８以上のペルフルオロアルキル基を含有するものが利用されてきた（例えば、特許文献１、２を参照）。また、パーフルオロポリエーテル構造を有するシラン化合物が知られている（特許文献３）。
【０００４】
ところが、近年、炭素数が８以上のペルフルオロアルキル基を有する化合物はペルフルオロオクタンスルホン酸（ＰＦＯＳ）またはペルフルオロオクタン酸（ＰＦＯＡ）に代表されるように、環境・生体への蓄積性が懸念され、その使用が制限されつつある。そこで、単純にペルフルオロアルキル基の炭素数を短くした短鎖長の構造のシラン化合物が提案されている（例えば、非特許文献１、２を参照）。このような短鎖長構造のシラン化合物は、分解してもＰＦＯＳまたはＰＦＯＡなどの炭素数が８以上の炭化フッ素化合物を生成しないため、環境や生体への影響を軽減することができる。
【先行技術文献】
【特許文献】
【０００５】
【特許文献１】特許第３３４２１７０号公報
【特許文献２】特許第３６１９７２４号公報
【特許文献３】特開２００５−２９０３２３号公報
【非特許文献】
【０００６】
【非特許文献１】「シランカップリング剤の効果と使用法」、Ｓ＆Ｔ出版株式会社、ｐ．２９０−３０４、２０１２年発行
【非特許文献２】Ｂｕｌｌ．Ｃｈｅｍ．Ｓｏｃ．Ｊｐｎ．１９９３、６６、１７５４−１７５８．
【発明の概要】
【発明が解決しようとする課題】
【０００７】
しかしながら、単純にペルフルオロアルキル基の炭素数を短くした短鎖長の構造のシラン化合物は、滑り性、剥離性、撥水性、撥油性などの特性面において、炭素数が８以上のペルフルオロアルキル基を有する従来のシラン化合物に匹敵するものが得られていないという課題があった。
【０００８】
一方、パーフルオロポリエーテル構造を有する化合物はフッ素含有量が多いことにより、炭化水素系溶媒に不溶であり、コーティング剤などに用いる場合、溶媒として高価なフッ素系溶媒を多量に使用する必要があった。
【０００９】
本発明は、前述した事情に鑑みてなされたものであって、ペルフルオロアルキル基の炭素数が４以下でありながらも、滑り性、剥離性、撥水性、撥油性などの特性面に優れ、かつアルコール系溶媒、ケトン系溶媒、エステル系溶媒などの非フッ素系溶媒に可溶なシラン化合物を提供することを目的とする。
【課題を解決するための手段】
【００１０】
上記の課題を解決するために、本発明のシラン化合物は、ペルフルオロエーテル基を有するペルフルオロエーテル含有シラン化合物であって、前記ペルフルオロエーテル基は、炭素数が１〜４の範囲内にある直鎖または分岐鎖状のペルフルオロアルキル基と、前記ペルフルオロアルキル基と酸素を介して結合している炭素数が１〜４の範囲内にある直鎖または分岐鎖状のペルフルオロアルキレン基とからなることを特徴としている。
【００１１】
上記本発明のペルフルオロエーテル含有シラン化合物が有するペルフルオロエーテル基は、炭素数が１〜４の範囲内にあるペルフルオロアルキル基と、そのペルフルオロアルキル基と酸素を介して結合している炭素数が１〜４の範囲内にあるペルフルオロアルキレン基とからなるので、高い疎水性と疎油性を有する。よって、本発明のペルフルオロエーテル含有シラン化合物は、滑り性、剥離性、撥水性、撥油性などの特性面に優れる。また、ペルフルオロアルキル基及びペルフルオロアルキレン基は、それぞれ炭素数が１〜４の範囲内とされているので、炭素数が５以上のフッ化炭素化合物を生成しない。また、フッ素を含む基が２つであり、フッ素含有量が少ないため、アルコール系溶媒、ケトン系溶媒、エステル系溶媒などの非フッ素系溶媒に可溶となる。
【００１２】
ここで、本発明のペルフルオロエーテル含有シラン化合物は、下記の一般式（１）で表される化合物であることが好ましい。
【００１３】
【化１】
2020083836.tif 000002
【００１４】
ただし、上記の一般式（１）において、Ｒｆ１は、炭素数が１〜４の範囲内にある直鎖または分岐鎖状のペルフルオロアルキル基を表し、Ｒｆ２は、炭素数が１〜４の範囲内にある直鎖または分岐鎖状のペルフルオロアルキレン基を表し、Ｒ１は、水素原子または炭素数が１〜４の範囲内にある直鎖状または分岐鎖状のアルキル基を表し、Ｘは、炭素数が２〜１０の範囲内にある２価の炭化水素基を表し、Ｒ２は、水酸基または炭素数が１〜４の範囲内にあるアルコキシ基を表し、Ｚは、ハロゲン原子を表し、ａは、０〜３の整数を表す。
【００１５】
上記の一般式（１）で表されるペルフルオロエーテル含有シラン化合物は、ペルフルオロエーテル基（Ｒｆ１−Ｏ−Ｒｆ２−）とケイ素原子（Ｓｉ）とを連結する連結基が、スルホニルイミノ基（−ＳＯ２−ＮＲ１−）を有し、ペルフルオロエーテル基のペルフルオロアルキレン基とスルホニル基とが結合１しているので、化学的安定性が高くなる。
【００１６】
また、上記の一般式（１）で表される本発明のペルフルオロエーテル含有シラン化合物において、前記Ｒｆ１と前記Ｒｆ２の合計炭素数が４〜８の範囲内にあることが好ましい。
この場合、Ｒｆ１で表されるペルフルオロアルキル基とＲｆ２で表されるペルフルオロアルキレン基の合計炭素数が４〜８の範囲内にあるので、ペルフルオロエーテル含有シラン化合物の疎水性と疎油性がより確実に高くなる。
【００１７】
また、上記の一般式（１）で表される本発明のペルフルオロエーテル含有シラン化合物において、前記Ｒｆ１がＣ２Ｆ５基もしくはＣ３Ｆ７基であって、前記Ｒｆ２がＣ２Ｆ４基もしくはＣ３Ｆ６基であることが好ましい。
この場合、Ｒｆ１で表されるペルフルオロアルキル基の炭素数が２もしくは３で、Ｒｆ２で表されるペルフルオロアルキレン基の炭素数が２もしくは３であるので、疎水性と疎油性が高く、非フッ素系溶媒への溶解性に優れ、かつ炭素数が４以上のフッ化炭素化合物を生成しないペルフルオロエーテル含有シラン化合物を提供することができる。
【００１８】
さらに、上記の一般式（１）で表される本発明のペルフルオロエーテル含有シラン化合物において、前記Ｒ１がＣ３Ｈ７基であることが好ましい。
この場合、イミノ基（−ＮＲ１−）の原料として、常温で液体のプロピルアミンを用いることができる。このため、ペルフルオロエーテル含有シラン化合物を、加圧装置などの特殊な装置を用いなくても合成することができる。
【発明の効果】
【００１９】
本発明によれば、ペルフルオロアルキル基、およびペルフルオロアルキレン基の炭素数が４以下でありながらも、滑り性、剥離性、撥水性、撥油性などの特性面に優れ、かつアルコール系溶媒、ケトン系溶媒、エステル系溶媒などの非フッ素系溶媒に可溶なシラン化合物を提供することが可能となる。
【発明を実施するための形態】
【００２０】
以下、本発明の実施形態に係るペルフルオロエーテル含有シラン化合物について説明する。
本発明の実施形態に係るペルフルオロエーテル含有シラン化合物は、ペルフルオロエーテル基を有する。
【００２１】
ペルフルオロエーテル基は、炭素数が１〜４の範囲内にある直鎖または分岐鎖状のペルフルオロアルキル基と、このペルフルオロアルキル基と酸素を介して結合している炭素数が１〜４の範囲内にある直鎖または分岐鎖状のペルフルオロアルキレン基とからなる。ペルフルオロエーテル基は、ペルフルオロアルキレン基を有することによって、ペルフルオロアルキレン基の炭素数が４以下でありながらも高い疎水性と疎油性を示す。また、ペルフルオロエーテル基のペルフルオロアルキル基とペルフルオロアルキレン基の合計炭素数は２〜８の範囲内にあるが、ペルフルオロアルキル基とペルフルオロアルキレン基とが酸素原子を介して結合しているので、炭素数が５以上のフッ化炭素化合物を生成しない。
【００２２】
ペルフルオロエーテル基とケイ素原子とを接続する連結基は、２価の炭化水素基、酸素原子（エーテル結合）、硫黄原子（スルフィド結合）、カルボニル基、イミノ基（−ＮＲ１−、Ｒ１は、水素原子または炭素数が１〜４の範囲内にある直鎖状または分岐鎖状のアルキル基を表す）、スルホニル基及びこれらを組合せた基を挙げることができる。２価の炭化水素基は、炭素数が１〜１０の範囲内にあることが好ましい。２価の炭化水素基は、飽和炭化水素基であってもよいし、不飽和炭化水素基であってもよい。また、２価の炭化水素基は、鎖状炭化水素基であってもよいし、環状炭化水素基であってもよいし、さらにこれらを組合せた基であってもよい。鎖状炭化水素基の例としては、アルキレン基、アルケニレン基、アルキニレン基を挙げることができる。環状炭化水素基の例としては、シクロアルキレン基、フェニレン基を挙げることができる。
【００２３】
連結基は、スルホニルイミノ基（−ＳＯ２−ＮＲ１−）を有することが好ましく、スルホニルイミノ基とアルキレン基とを組合せた基を有することが特に好ましい。スルホニルイミノ基は、スルホニル基がペルフルオロアルキレン基に結合していることが好ましい。
【００２４】
ペルフルオロエーテル含有シラン化合物は、下記の一般式（１）で表される化合物であることが好ましい。
【００２５】
【化２】
2020083836.tif 000003
【００２６】
ただし、上記の一般式（１）において、Ｒｆ１は、炭素数が１〜４の範囲内にある直鎖または分岐鎖状のペルフルオロアルキル基を表し、Ｒｆ２は、炭素数が１〜４の範囲内にある直鎖または分岐鎖状のペルフルオロアルキレン基を表す。Ｒｆ１は、Ｃ２Ｆ５基もしくはＣ３Ｆ７基であることが好ましい。Ｃ３Ｆ７基は、−ＣＦ２−ＣＦ２−ＣＦ３基（ペルフルオロプロピル基）および−ＣＦ（ＣＦ３）２基（ペルフルイソプロピル基）を含む。Ｒｆ２はＣ２Ｆ４基もしくはＣ３Ｆ６基であることが好ましい。−Ｃ３Ｆ６−基は、−ＣＦ２−ＣＦ２−ＣＦ２−基（ペルフルオロトリメチレン基）および−ＣＦ２−ＣＦ（ＣＦ３）−基（ペルフルオロプロピレン基）を含む。ペルフルオロエーテル含有シラン化合物の環境や生体への影響、疎水性と疎油性および非フッ素系溶媒への溶解性などの観点から、Ｒｆ１とＲｆ２の合計炭素数は４〜８の範囲内にあることが好ましく、５〜６の範囲内にあることが特に好ましい。Ｒｆ２がＣ２Ｆ４基である場合は、Ｒｆ１はＣ３Ｆ７基であることが好ましい。Ｒｆ２がＣ３Ｆ６基である場合は、Ｒｆ１はＣ２Ｆ５基であってもよいし、Ｃ３Ｆ７基であってもよい。
【００２７】
Ｒ１は、水素原子または炭素数が１〜４の範囲内にある直鎖状または分岐鎖状のアルキル基を表す。Ｒ１はＣ３Ｈ７基であることが好ましい。Ｃ３Ｈ７基は、−ＣＨ２−ＣＨ２−ＣＨ３基（プロピル基）であることが好ましい。
【００２８】
Ｘは、炭素数が２〜１０の範囲内にある２価の炭化水素基を表す。２価の炭化水素基は、直鎖状または分岐鎖状のアルキレン基であることが好ましい。アルキレン基は、工業的な原料の入手が容易である点で、炭素数が３であることが特に好ましい。
【００２９】
Ｒ２は、水酸基または炭素数が１〜４の範囲内にあるアルコキシ基を表す。Ｚは、ハロゲン原子を表す。ａは、０〜３の整数を表す。
【００３０】
次に、本実施形態のペルフルオロエーテル含有シラン化合物の製造方法を説明する。
まず、下記の反応式（Ａ）に示すように、ペルフルオロエーテル含有スルホンアミド化合物（Ｒｆ１−Ｏ−Ｒｆ２−ＳＯ２−ＮＨＲ１、Ｒ１は、水素原子または炭素数が１〜４の範囲内にある直鎖状または分岐鎖状のアルキル基を表す）と、ハロゲン化アリル化合物（Ｙ−（ＣＨ２）ｍ−ＣＨ＝ＣＨ２、Ｙは、ハロゲン原子を表し、ｍは、１〜７の整数を表す）とを反応させて、ペルフルオロエーテル含有アリル化合物を得る。この反応は、反応溶媒中、ペルフルオロエーテル含有スルホンアミド化合物とハロゲン化アリル化合物とを混合することによって行うことができる。反応溶媒としては、アルコール、ケトン、エステル、エーテル、ハロゲン化炭化水素、アセトニトリルなどを用いることができる。
【００３１】
【化３】
2020083836.tif 000004
【００３２】
ペルフルオロエーテル含有スルホンアミド化合物は、例えば、第一級アルキルアミン（Ｒ１−ＮＨ２）の溶液に、ペルフルオロエーテル含有スルホニルフルオリド（Ｒｆ１−Ｏ−Ｒｆ２−ＳＯ２Ｆ）を添加することによって得ることができる。第一級アルキルアミン溶液の溶媒としては、ケトン、エステル、エーテル、ハロゲン化炭化水素、アセトニトリル、水などを用いることができる。これらの溶媒の中では、ジイソプロピルエーテルやアセトニトリルが溶解性や収率の面で好ましい。ペルフルオロエーテル含有スルホニルフルオリドは、例えば、特開２０１０−１１６３９０号公報に記載された方法によって得ることができる。
【００３３】
ハロゲン化アリル化合物としては、例えば、臭化アリル、塩化アリルを用いることができる。
【００３４】
次に、上記のようにして得られたペルフルオロエーテル含有アリル化合物とシラン化合物とを反応させることにより、ペルフルオロエーテル含有シラン化合物を得ることができる。この反応は、反応溶媒中、金属触媒の存在下、ペルフルオロエーテル含有アリル化合物とシラン化合物とをヒドロシリル化反応させることによって行うことができる。シラン化合物としては、例えば、トリメトキシシラン、トリエトキシシランなどのトリアルコキシシラン、トリフルオロシラン、トリクロロシランなどのトリハロゲン化シランを用いることができる。金属触媒としては、例えば、白金触媒を用いることができる。反応溶媒としては、例えば、トルエン、キシレンなどの芳香族炭化水素系溶媒、フッ素系溶媒の１，３−ビス（トリフルオロメチル）ベンゼンなどを用いることができる。
【００３５】
本実施形態のペルフルオロエーテル含有シラン化合物は、高い疎水性と疎油性を有するペルフルオロエーテル基と、シラノール基または水との接触によってシラノール基を生成しやすいアルコキシシリル基あるいはハロゲン化シリル基とを有するので、シランカップリング剤として利用することができる。
【００３６】
本実施形態のペルフルオロエーテル含有シラン化合物は、シランカップリング剤として、そのまま使用してもよいし、溶媒で希釈して使用してもよい。溶媒で希釈する場合、ペルフルオロエーテル含有シラン化合物の濃度は、好ましくは０．０１質量％以上であり、特に好ましくは０．０１質量％以上５０質量％以下の範囲内である。
【００３７】
溶媒としては、水、有機溶媒および水と有機溶媒との混合液を用いることができる。有機溶媒としては、例えば、アルコール系溶媒、ケトン系溶媒、エステル系溶媒、フッ素系溶媒を用いることができる。アルコール系溶媒の例としては、メタノール、エタノール、イソプロピルアルコールを挙げることができる。ケトン系溶媒の例としては、アセトン、メチルエチルケトンを挙げることができる。エステル系溶媒の例としては、酢酸エチル、酢酸ブチルを挙げることができる。フッ素系溶媒の例としては、α,α,α−トリフルオロトルエン、１,３−ビストリフルオロメチルベンゼン、１,４−ビストリフルオロメチルベンゼン、ペルフルオロオクタン、ペルフルオロヘキサン、ＨＣＦＣ−２２５、ＨＦＣ−３６５、メチルペルフルオロプロピルエーテル、メチルペルフルオロブチルエーテル、エチルペルフルオロブチルエーテル、ヘキサフルオロイソプロパノールを挙げることができる。これらの有機溶媒は、１種を単独で使用してもよいし、２種以上を組合せて使用してもよい。有機溶媒としては、工業的に入手が容易なアルコール系溶媒、ケトン系溶媒、エステル系溶媒などの非フッ素系溶媒を用いることが好ましい。
【００３８】
さらに、シランカップリング剤は、上述したペルフルオロエーテル含有シラン化合物以外に、他の成分として、酸やアルカリ（例えば、酸としては塩酸、硫酸、硝酸、アルカリとしてはアンモニア等）が含まれていてもよい。
【００３９】
本実施形態のペルフルオロエーテル含有シラン化合物を含むシランカップリング剤は、滑り性、剥離性、撥水性、撥油性、防汚性などの特性を付与するためのコーティング剤、塗料あるいは表面処理材として利用することができる。また、銀ペーストや金属ナノワイヤなどの電子部品・回路のマイグレーション防止剤、プラスチック等の合成原料などの用途に好適に使用することができる。
【００４０】
以上に述べたように、本実施形態のペルフルオロエーテル含有シラン化合物に含まれるペルフルオロエーテル基は、炭素数が１〜４の範囲内にあるペルフルオロアルキル基と、そのペルフルオロアルキル基と酸素を介して結合している炭素数が１〜４の範囲内にあるペルフルオロアルキレン基とからなるので、高い疎水性と疎油性を有する。よって、本実施形態のペルフルオロエーテル含有シラン化合物は、滑り性、剥離性、撥水性、撥油性などの特性面に優れる。また、ペルフルオロアルキル基及びペルフルオロアルキレン基は、それぞれ炭素数が１〜４の範囲内とされているので、炭素数が５以上のフッ化炭素化合物を生成しない。
【００４１】
特に、前記一般式（１）で表されるペルフルオロエーテル含有シラン化合物は、ペルフルオロエーテル基とケイ素原子とを連結する連結基が、スルホニルイミノ基を有し、ペルフルオロエーテル基のペルフルオロアルキレン基とスルホニル基とが結合しているので、化学的安定性が高くなる。
【００４２】
また、前記一般式（１）のＲｆ１で表されるペルフルオロアルキル基とＲｆ２で表されるペルフルオロアルキレン基の合計炭素数を４〜８の範囲内にある場合は、ペルフルオロエーテル含有シラン化合物の疎水性と疎油性がより確実に高くなる。
【００４３】
また、前記の一般式（１）のＲｆ１がＣ２Ｆ５基もしくはＣ３Ｆ７基であって、Ｒｆ２がＣ２Ｆ４基もしくはＣ３Ｆ６基である場合は、疎水性と疎油性が高く、非フッ素系溶媒への溶解性に優れ、かつ炭素数が４以上のフッ化炭素化合物を生成しないペルフルオロエーテル含有シラン化合物を提供することができる。
【００４４】
さらに、前記一般式（１）において、Ｒ１がＣ３Ｈ７基である場合は、イミノ基の原料として、常温で液体のプロピルアミンを用いることができるため、ペルフルオロエーテル含有シラン化合物を、加圧装置などの特殊な装置を用いなくても合成することができる。
【実施例】
【００４５】
以下、本発明の作用効果を、実施例により説明する。本実施例において生成物の同定確認は、１９Ｆ−ＮＭＲにより行った。
【００４６】
［本発明例１］
（１）ペルフルオロエーテル含有スルホンアミド化合物の合成
ジイソプロピルエーテル３６．３ｇにｎ−プロピルアミン７．４４ｇを溶解して、ｎ−プロピルアミン溶液を調製した。得られたｎ−プロピルアミン溶液を撹拌しながら、その溶液にＣ３Ｆ７ＯＣ３Ｆ６ＳＯ２Ｆ１７．５ｇを室温で滴下した。滴下終了後、反応液を濾過し、得られた濾液を水で２回洗浄した。次いで、有機層を濃度５質量％の硫酸水溶液で処理し、処理後の有機層を、エバポレータを用いて濃縮して、ペルフルオロエーテル含有スルホンアミド化合物（Ｃ３Ｆ７ＯＣ３Ｆ６ＳＯ２ＮＨＣ３Ｈ７）を１８．２ｇ得た（収率：９５％）。なお、Ｃ３Ｆ７ＯＣ３Ｆ６ＳＯ２Ｆは、特開２０１０−１１６３９０号公報の実施例５に記載されている方法に従って合成した。
【００４７】
得られたペルフルオロエーテル含有スルホンアミド化合物の１９Ｆ−ＮＭＲの測定結果を、以下に示す。
１９Ｆ−ＮＭＲ（ＣＤＣｌ３）：δ  −８１．２（ＣＦ３、３Ｆ）、−８２．９（ＣＦ２、２Ｆ）、−８４．２（ＣＦ２、２Ｆ）、−１１２．８（ＣＦ２、２Ｆ）、−１２４．１（ＣＦ２、２Ｆ）、−１２９．８（ＣＦ２、２Ｆ）
【００４８】
（２）ペルフルオロエーテル含有アリル化合物の合成
アセトンに、上記（１）で得られたペルフルオロエーテル含有スルホンアミド化合物５．３９ｇと臭化アリル４．８３ｇと水酸化カリウム１．１５ｇとを加え、室温下で２４時間撹拌した。撹拌終了後、反応液を濾過し、得られた濾液を、エバポレータを用いて濃縮した。次いで、ジイソプロピルエーテル５０ｍＬを加えて、水洗浄を２回実施した。水洗浄後のジイソプロピルエーテル溶液を、エバポレータを用いて濃縮して、粗生成物を得た。得られた粗生成物を減圧蒸留して、ペルフルオロエーテル含有アリル化合物（Ｃ３Ｆ７ＯＣ３Ｆ６ＳＯ２Ｎ（Ｃ３Ｈ７）ＣＨ２ＣＨ=ＣＨ２）を４．５９ｇ得た（収率：７０％、沸点７０−７６℃／１Ｔｏｒｒ）。
【００４９】
得られたペルフルオロエーテル含有アリル化合物の１９Ｆ−ＮＭＲの測定結果を、以下に示す。
１９Ｆ−ＮＭＲ（ＣＤＣｌ３）：δ  −８１．２（ＣＦ３、３Ｆ）、−８２．８（ＣＦ２、２Ｆ）、−８４．２（ＣＦ２、２Ｆ）、−１１２．９（ＣＦ２、２Ｆ）、−１２４．１（ＣＦ２、２Ｆ）、−１２９．８（ＣＦ２、２Ｆ）
【００５０】
（３）ペルフルオロエーテル含有シラン化合物
トルエン１０ｍＬに、上記（２）で得られたペルフルオロエーテル含有アリル化合物４．２９ｇとトリメトキシシラン（東京化成株式会社製）１．４９ｇと、１、３−ジビニル−１、１、３、３−テトラメチルジシロキサン白金錯体キシレン溶液（シグマアルドリッチ社製）９０μＬとを加えて混合し、得られた混合物を６０℃で２７時間加熱した。得られた反応液を、エバポレータを用いて濃縮し、得られた濃縮物を減圧蒸留して、下記の式（２）で表されるペルフルオロエーテル含有シラン化合物を３．３８ｇ得た（収率：６７％、沸点１２５−１３４℃／１Ｔｏｒｒ）。
【００５１】
【化４】
2020083836.tif 000005
【００５２】
得られたペルフルオロエーテル含有シラン化合物の１９Ｆ−ＮＭＲの測定結果を、以下に示す。
１９Ｆ−ＮＭＲ（ＣＤＣｌ３）：δ  −８１．２（ＣＦ３、３Ｆ）、−８２．８（ＣＦ２、２Ｆ）、−８４．２（ＣＦ２、２Ｆ）、−１１２．７（ＣＦ２、２Ｆ）、−１２４．１（ＣＦ２、２Ｆ）、−１２９．８（ＣＦ２、２Ｆ）
【００５３】
［本発明例２］
Ｃ３Ｆ７ＯＣ３Ｆ６ＳＯ２Ｆの代わりにＣ３Ｆ７ＯＣ４Ｆ８ＳＯ２Ｆを用いたこと以外は、本発明例１と同様にして、下記の式（３）で表されるペルフルオロエーテル含有シラン化合物を２．１３ｇ得た（収率：５８％）。なお、Ｃ3Ｆ7ＯＣ4Ｆ8ＳＯ２Ｆは、特開２０１０−１１６３９０号公報の段落００４９〜００５０に記載の方法を参考にして、メタノールの代わりにｎ−プロピルアルコールを用いて合成した。
【００５４】
【化５】
2020083836.tif 000006
【００５５】
［本発明例３］
Ｃ３Ｆ７ＯＣ３Ｆ６ＳＯ２Ｆの代わりにＣ２Ｆ５ＯＣ３Ｆ６ＳＯ２Ｆを用いたこと以外は、本発明例１と同様にして、下記の式（４）で表されるペルフルオロエーテル含有シラン化合物を３．４５ｇ得た（収率：６４％）。なお、Ｃ２Ｆ５ＯＣ３Ｆ６ＳＯ２Ｆは、特開２０１０−１１６３９０号公報の実施例２に記載されている方法に従って合成した。
【００５６】
【化６】
2020083836.tif 000007
【００５７】
［本発明例４］
Ｃ３Ｆ７ＯＣ３Ｆ６ＳＯ２Ｆの代わりにＣＦ３ＯＣ４Ｆ８ＳＯ２Ｆを用いた以外は本発明例１と同様にして、下記の式（５）で表されるペルフルオロエーテル含有シラン化合物を３．２５ｇ得た（収率：６０％）。なお、ＣＦ３ＯＣ４Ｆ８ＳＯ２Ｆは特開２０１０−１１６３９０号公報の実施例４に記載されている方法に従って合成した。
【００５８】
【化７】
2020083836.tif 000008
【００５９】
［比較例１］
Ｃ３Ｆ７ＯＣ３Ｆ６ＳＯ２Ｆの代わりにＣ４Ｆ９ＳＯ２Ｆを用いたこと以外は、本発明例１と同様にして、下記式（５）で表されるペルフルオロエーテル含有シラン化合物を１．２０ｇ得た（収率：１８％）。
【００６０】
【化８】
2020083836.tif 000009
【００６１】
［評価］
上記本発明例１〜４および比較例１にて合成したシラン化合物の疎水性と疎油性を評価するため、シラン化合物で被覆した評価部材と、水およびヘキサデカンとの接触角（静的接触角、動的接触角）を測定した。評価部材は、上記シラン化合物をエタノールに濃度が１質量％となるように溶解させた塗布液を調製し、この塗布液にスライドガラスを浸漬し、その後、８０℃で１時間乾燥させることにより作製した。接触角は、協和界面科学株式会社製、ＣＡ−Ａ型接触角計を用いて測定した。評価部材の表面上の任意の５点に、水およびヘキサデカンを滴下して接触角を測定し、その平均値を算出した。なお、水およびヘキサデカンの滴下量は、静的接触角の測定では２．０μＬとし、動的接触角の測定では水は２０μＬ、ヘキサデカンは５μＬとした。その結果を、ペルフルオロエーテル基のペルフルオロアルキル基（Ｒｆ１）とペルフルオロアルキレン基（Ｒｆ２）の化学式と共に、下記の表１、表２に示す。
【００６２】
【表１】
2020083836.tif 000010
【００６３】
【表２】
2020083836.tif 000011
【００６４】
炭素数が４以下のペルフルオロアルキル基と炭素数が４以下のペルフルオロアルキレン基とを含むペルフルオロエーテル基を有する本発明例１〜４のペルフルオロエーテル含有シラン化合物は、炭素数が４のペルフルオロアルキル基のみを有する比較例１のシラン化合物の水溶液と比較して、水に対する静的接触角が大きく、動的接触角が小さいことから、疎水性が高いことが確認された。また、本発明例１〜４のペルフルオロエーテル含有シラン化合物は、比較例１のシラン化合物の水溶液と比較して、ヘキサデカンに対する静的接触角が大きく、動的接触角が小さいことから疎油性が高いことが確認された。